(57)【特許請求の範囲】
【請求項１】
主相がＡｌＮであり、粒界相がＮｄＡｌ１１Ｏ１８を含むことを特徴とする窒化アルミニウム焼結体。
【請求項２】
請求項１に記載の窒化アルミニウム焼結体において、Ｃａの含有量が１０ｐｐｍ未満であることを特徴とする窒化アルミニウム焼結体。
【請求項３】
直接窒化法により得られた窒化アルミニウムと酸化ネオジムとを準備する工程と、
前記窒化アルミニウムと前記酸化ネオジムとを混合する工程と、
前記窒化アルミニウムと前記酸化ネオジムとの混合物を焼成する工程と、
を含むことを特徴とする主相がＡｌＮであり、粒界相がＮｄＡｌ１１Ｏ１８を含む窒化アルミニウム焼結体の製造方法。
【請求項４】
請求項３に記載の窒化アルミニウム焼結体の製造方法において、前記窒化アルミニウムと前記酸化ネオジムとの混合物を焼成する工程における焼成温度が１６５０〜１９５０℃であり、かつ焼成後、前記焼成温度から降温させる際の降温速度が０．８℃／分以上であることを特徴とする窒化アルミニウム焼結体の製造方法。
【請求項５】
請求項３又は４に記載の窒化アルミニウム焼結体の製造方法において、前記直接窒化法により得られた窒化アルミニウム中のＣａの含有量が１０ｐｐｍ未満であることを特徴とする窒化アルミニウム焼結体の製造方法。
【発明の詳細な説明】
【技術分野】
【０００１】
本発明は、半導体製造装置、特にウェハ、ガラス基板等の被吸着物を吸着保持する静電チャック部材等の材料として有用な窒化アルミニウム焼結体及びその製造方法に関する。
【背景技術】
【０００２】
半導体製造装置等に用いられるウェハやガラス基板等を吸着保持する吸着装置として、静電チャックが知られている。静電チャックの吸着方式は、誘電体として絶縁材料を使用するクーロン力を利用したものと、被吸着物と誘電体との界面の小さなギャップに微少電流を流し、帯電分極して誘起されるジョンセン・ラーベック力を利用したものとが知られている。このうち、半導体ウエハーを吸着し、保持する方法としては、ジョンセン・ラーベック力を利用した静電チャック方式が有用である。当該方式の静電チャック部材の材料としては、高い吸着力を確保するために常温域での低体積抵抗率が要求される。このような材料としては、種々のものが知られているが、特に、常温域での体積抵抗率を低くするため、窒化アルミニウムに酸化サマリウムを添加して焼結した窒化アルミニウム焼結体が提案されている（例えば、特許文献１参照）。
【先行技術文献】
【特許文献】
【０００３】
【特許文献１】特許第４４５８７２２号公報
【発明の概要】
【発明が解決しようとする課題】
【０００４】
上記の通り、窒化アルミニウムに酸化サマリウムを添加して焼結した窒化アルミニウム焼結体は常温域の体積抵抗率を低下させることができる。他にも、焼成助剤として希土類元素の酸化物を添加して窒化アルミニウムを焼結して得た焼結体が常温域での体積抵抗率を低下させることが知られているが、酸化ネオジムを用い、常温域での体積抵抗率を低下させた窒化アルミニウム焼結体は知られていない。
【０００５】
本発明は、酸化ネオジムを用い、常温域での体積抵抗率を低下させることができる窒化アルミニウム焼結体及びその製造方法を提供することを目的とする。
【課題を解決するための手段】
【０００６】
本発明の窒化アルミニウム焼結体は、主相がＡｌＮであり、粒界相がＮｄＡｌ１１Ｏ１８を含むことを特徴とする。本発明の窒化アルミニウム焼結体は粒界伝導型であり、粒界相としてＮｄＡｌ１１Ｏ１８を含むことで、当該粒界相が電流経路となり、常温域での体積抵抗率の低下に寄与する。
【０００７】
本発明の窒化アルミニウム焼結体において、Ｃａの含有量は１０ｐｐｍ未満であることが好ましい。後述するように、原料となる直接窒化法により得られた窒化アルミニウム中のＣａの含有量が１０ｐｐｍ未満であると体積抵抗率をより低下することができる。従って、その原料を用いて得られた結果物であって、粒界相がＮｄＡｌ１１Ｏ１８を含む焼結体においても、Ｃａの含有量が１０ｐｐｍ未満であると体積抵抗率が低いと考えられる。
【０００８】
本発明の窒化アルミニウム焼結体の製造方法は、直接窒化法により得られた窒化アルミニウムと酸化ネオジムとを準備する工程と、前記窒化アルミニウムと前記酸化ネオジムとを混合する工程と、前記窒化アルミニウムと前記酸化ネオジムとの混合物を焼成する工程とを含むことによりを特徴とする。本発明の窒化アルミニウム焼結体の製造方法は、上記本発明の窒化アルミニウム焼結体を得るための製造方法であり、主相がＡｌＮであり、粒界相がＮｄＡｌ１１Ｏ１８を含む構造である粒界伝導型の窒化アルミニウム焼結体を得るために、原料となる窒化アルミニウムとして直接窒化法により得られた窒化アルミニウムを用いる。還元窒化法により得られた窒化アルミニウムを用いても上記のような構造の粒界相が得られないからである。
【０００９】
本発明の窒化アルミニウム焼結体の製造方法において、前記窒化アルミニウムと前記酸化ネオジムとの混合物を焼成する工程における焼成温度が１６５０〜１９５０℃であり、かつ焼成後、前記焼成温度から降温させる際の降温速度が０．８℃／分以上であることが好ましい。焼成温度を前記範囲とし、かつ降温速度を前記範囲とすることにより、体積抵抗率をより低下することができる。また、当該温度範囲でも高温の方が焼成体の体積抵抗率をより低下することができる。
【００１０】
また、本発明の窒化アルミニウム焼結体の製造方法において、前記直接窒化法により得られた窒化アルミニウム中のＣａの含有量は１０ｐｐｍ未満であることが好ましい。窒化アルミニウム中のＣａの含有量が１０ｐｐｍ未満であると、体積抵抗率をより低下することができる。
【発明を実施するための形態】
【００１１】
＜窒化アルミニウム焼結体＞
本発明の窒化アルミニウム焼結体は、主相がＡｌＮであり、粒界相がＮｄＡｌ１１Ｏ１８及び／又はＮｄＡｌＯ３を含む粒界伝導型の焼結体であり、粒界相が電流経路となり体積抵抗率の低下に寄与する。具体的には、常温域の体積抵抗率を例えば１×１０７〜１×１０１３Ω・ｃｍ程度とすることができ、例えば、半導体製造装置の静電チャックの材料として有用である。
【００１２】
本発明の窒化アルミニウム焼結体は、粒界相としてＮｄＡｌ１１Ｏ１８及び／又はＮｄＡｌＯ３を含むが、特にＮｄＡｌ１１Ｏ１８が生成されないと体積抵抗率を十分に低下させることができない。従って、本発明においては、体積抵抗率をより低下させる観点から、粒界相に含まれる上記２成分のうち、ＮｄＡｌ１１Ｏ１８を多く含むものが好ましい。例えば、ＮｄＡｌ１１Ｏ１８及びＮｄＡｌＯ３の全体量に対してＮｄＡｌ１１Ｏ１８をモル分率で１％以上含むことが好ましく、１０％以上含むことがより好ましい。
【００１３】
本発明の窒化アルミニウム焼結体は、ＡｌＮ、ＮｄＡｌ１１Ｏ１８及びＮｄＡｌＯ３以外に、ＴｉＮ、ＴｉＣ、ＴｉＯ２などの遷移金属窒化物、炭化物、酸化物を含んでいてもいよい。ただし、色消し剤として使用し得るＴｉＯ２、ＴｉＮ、ＴｉＣは粒界伝導を阻害するため体積抵抗率を増大させる効果が認められる。従って、それらの色消し剤は含有しないほうがより低い体積抵抗率を呈するため好ましい。また、Ｃａの含有量は１０ｐｐｍ未満であることが好ましい。後述するように、原料となる直接窒化法により得られた窒化アルミニウムにおいて、Ｃａの含有量が１０ｐｐｍ未満であるものを用いると体積抵抗率をより低下することができる。従って、その原料を用いて得られた結果物であって、粒界相がＮｄＡｌ１１Ｏ１８及び／又はＮｄＡｌＯ３を含む焼結体においても、Ｃａの含有量が１０ｐｐｍ未満であると低い体積抵抗率を呈すると考えられる。当該Ｃａの含有量は１ｐｐｍ以下であることがより好ましい。
【００１４】
本発明の窒化アルミニウム焼結体は、圧力が４〜１５ＭＰａ負荷されたホットプレス焼成で製造されることが好ましい。また、降温速度の大きい条件により焼成されることが好ましい。それらの詳細については、本発明の窒化アルミニウム焼結体の製造方法の説明で述べる。
【００１５】
＜窒化アルミニウム焼結体の製造方法＞
本発明の窒化アルミニウム焼結体の製造方法は、以上の本発明の窒化アルミニウム焼結体を製造し得る製造方法であり、直接窒化法により得られた窒化アルミニウムと酸化ネオジムとを準備する工程（以下、「工程Ａ」と呼ぶ。）と、前記窒化アルミニウムと酸化ネオジムとを混合する工程（以下、「工程Ｂ」と呼ぶ。）と、前記窒化アルミニウムと前記酸化ネオジムとの混合物を焼成する工程（以下、「工程Ｃ」と呼ぶ。）とを含む。以下に各工程について説明する。
【００１６】
［工程Ａ］
本工程においては、直接窒化法により得られた窒化アルミニウム（ＡｌＮ）と酸化ネオジム（Ｎｄ２Ｏ３）とを準備する。本工程において、直接窒化法により得られた窒化アルミニウムを用いるのは、当該窒化アルミニウムを用いて酸化ネオジムと焼成するとＮｄＡｌ１１Ｏ１８を含む構造の粒界相とする粒界伝導型の焼結体が得られるためである。逆に、還元窒化法により得られた窒化アルミニウムは粒界伝導型の焼結体とすることは困難である。窒化アルミニウムは、金属アルミニウムの粉末を窒素雰囲気下で燃焼合成して製造してもよいし、市販のものをそのまま用いてもよい。市販のものとしては、Ｈ．Ｃ．スタルク社製のものが挙げられる。窒化アルミニウムは粉末状のものを用いることが好ましい。一方、酸化ネオジムは市販の粉末状のものを用いることが好ましい。
【００１７】
さらに、直接窒化法により得られた窒化アルミニウムの中でも、Ｃａの含有量が１０ｐｐｍ未満のものが好ましく、１ｐｐｍ以下のものがより好ましい。Ｃａの含有量が１０ｐｐｍ未満であると体積抵抗率を低下させることができるからである。
なお、Ｃａの含有量は、ＩＣＰ−ＭＳにより測定して得られる数値である。
【００１８】
［工程Ｂ］
本工程においては、工程Ａで準備した窒化アルミニウムと、酸化ネオジムとを混合する。例えば、両成分の混合において、アルコール系などの溶剤中に窒化アルミニウム粉末を投入して分散し、その中に酸化ネオジムを、粉末や溶液の状態で添加することができる。また、酸化ネオジムを添加した後は、攪拌するのであるが、粉末中の凝集物などを粉砕する必要がある場合には混合粉砕機を使用する。必要に応じて、他の添加物を添加することができ、そのような添加物としては、ＴｉＮ、ＴｉＣ、ＴｉＯ２などの遷移金属窒化物、炭化物、酸化物などが挙げられる。他の添加剤を添加してもよい。ただし、上述の通り、色消し剤としてＴｉＮ及びＴｉＯ２を添加すると体積抵抗率の低下を阻害する。
【００１９】
本工程において、結果物である焼成体の体積抵抗率を低下させるため、窒化アルミニウム及び酸化ネオジムは、酸化ネオジムの含有率が０．０２４〜０．６４ｍｏｌ％となるように混合することが好ましい。
【００２０】
［工程Ｃ］
本工程においては、工程Ｂで得られた、窒化アルミニウムと酸化ネオジムとの混合物を焼成する。焼成に当たり加圧するホットプレス焼成が好ましい。
【００２１】
焼成温度は１６５０〜１９５０℃とすることが好ましく、１７５０〜１９００  ℃とすることがより好ましい。高温であるほど焼結体の体積抵抗率が低下する傾向にある。また、焼成時間（焼結温度の保持時間）は、２〜１０時間とすることが好ましい。焼成時間を長くするほど焼結体の体積抵抗率が低下する傾向にある。また、焼成時のプレス圧力としては、４〜１５ＭＰａとすることが好ましい。
【００２２】
本工程においては、所定の焼結温度に到達したらその温度を所定の時間保持し、その後降温させるのであるが、降温時の降温速度は大きいほうが好ましい。粒界にＮｄＡｌ１１Ｏ１８が生成しやすくなるためである。具体的には、０．８℃／分以上が好ましく、２℃／分以上がより好ましい。
【実施例】
【００２３】
以下に、実施例により本発明をさらに具体的に説明するが、本発明は以下の実施例に限定されるものではない。
【００２４】
［実施例１］
直接窒化法により得られた窒化アルミニウム（Ｈ．Ｃ．スタルク社製、Ｃａ成分１０ｐｐｍ以下）９９質量部と、Ｎｄ２Ｏ３１質量部とを、ポットミルにより混合し混合粉末とした。次いで、この混合粉末を、温度を１６５０℃、プレス圧を１４ＭＰａの条件下で、２時間ホットプレス焼成し、焼成後２℃／分の降温速度で降温し窒化アルミニウム焼結体を得た。得られた窒化アルミニウム焼結体について、ＲＩＧＡＫＵ製ＲＩＮＴ２５００を用い、Ｘ線出力５０ＫＶ、３００ｍＡ、波長ＣｕＫαの条件でＸ線回折法により測定したところ、ＮｄＡｌ１１Ｏ１８及びＮｄＡｌＯ３のピークを確認した。
【００２５】
（評価）
得られた窒化アルミニウム焼結体に対し、厚みを２ｍｍに加工後、株式会社ダイアインスツルメンツ社製高抵抗率計ハイレスターを用い、プローブ：ＵＲ−１００、印加電圧：１０００Ｖを印加して体積抵抗率を測定した。測定結果を表１に示す。
【００２６】
［実施例２〜１１］
窒化アルミニウム及びＮｄ２Ｏ３の使用量を下記表１に記載の量としたこと、及び各実施例において焼成温度を下記表１に記載の温度としたこと以外は実施例１と同様にして窒化アルミニウム焼結体を得た。なお、実施例１１についてのみ、焼成時間を１０時間とした。
【００２７】
［実施例１２］
窒化アルミニウムを、直接窒化法で得られたものであるが、実施例１〜１１で使用した窒化アルミニウムとは異なるもの（（株）東洋アルミニウム製、Ｃａ成分１６０〜２４０ｐｐｍ）に変更したこと、及び焼成温度を下記表１に記載の温度としたこと以外は実施例１と同様にして窒化アルミニウム焼結体を得た。得られた窒化アルミニウム焼結体について、実施例１と同様にしてＸ線回折法により測定したが、ＮｄＡｌ１１Ｏ１８のピークはわずかに確認することができた。
【００２８】
［比較例１］
窒化アルミニウムを還元窒化法で得られたもの（（株）トクヤマ製、Ｃａ成分１５０〜３５０ｐｐｍ）に変更したこと、及び焼成温度を下記表１に記載の温度としたこと以外は実施例１と同様にして窒化アルミニウム焼結体を得た。得られた窒化アルミニウム焼結体について、実施例１と同様にしてＸ線回折法により測定したが、ＮｄＡｌ１１Ｏ１８のピークは確認することができなかった。また体積抵抗率は２．００×１０１５Ωｃｍであり、すべての実施例より劣っていた。
【００２９】
【表１】
0006546538.tif 000002
【００３０】
表１より、焼成温度が高いほど、窒化アルミニウム焼結体の体積抵抗率が低下する傾向があることが分かる。また、実施例３と実施例１１との比較から、焼成温度の保持時間が長いほど体積抵抗率が低下することが分かる。さらに、実施例３と実施例１２との比較から、窒化アルミニウム中のＣａの含有量量が１０ｐｐｍ以下にすると、体積抵抗率がより低下することが分かる。
これに対して、還元窒化法で得られた窒化アルミニウムを用いた比較例１は体積抵抗率を低下させることができなかった。よって、直接窒化法による窒化アルミニウムを原料として用いると、体積抵抗率を低抵抗することが示された。
一方、実施例１〜３のグループ、実施例５〜７のグループ、実施例８〜１０のグループの比較から、使用するＮｄ２Ｏ３の比率が大きいほど体積抵抗率が低下する傾向があることが分かる。